(57)【要約】【課題】耐久性に優れた空気入りタイヤを提供する。【解決手段】１層以上のスチールベルト層、１層以上のキャッププライ層、及び１層以上のカーカス層を有する空気入りタイヤであって、前記スチールベルト層を構成するスチールベルト被覆用ゴム組成物は、ゴム成分１００質量部に対する酸化亜鉛の含有量が８．０質量部以上であり、前記キャッププライ層を構成するキャッププライ被覆用ゴム組成物及び前記カーカス層を構成するカーカス被覆用ゴム組成物は、共に、ゴム成分１００質量部に対するステアリン酸の含有量及び酸化亜鉛の含有量が下記式（１）及び（２）を満たすことを特徴とする空気入りタイヤ。式（１）ステアリン酸の含有量≦３．０質量部式（２）ステアリン酸の含有量／酸化亜鉛の含有量≦０．５【選択図】図１
2018158716.tif 000002
【特許請求の範囲】
【請求項１】
１層以上のスチールベルト層、１層以上のキャッププライ層、及び１層以上のカーカス層を有する空気入りタイヤであって、
前記スチールベルト層を構成するスチールベルト被覆用ゴム組成物は、ゴム成分１００質量部に対する酸化亜鉛の含有量が８．０質量部以上であり、
前記キャッププライ層を構成するキャッププライ被覆用ゴム組成物及び前記カーカス層を構成するカーカス被覆用ゴム組成物は、共に、ゴム成分１００質量部に対するステアリン酸の含有量及び酸化亜鉛の含有量が下記式（１）及び（２）を満たすことを特徴とする空気入りタイヤ。
式（１）
ステアリン酸の含有量≦３．０質量部
式（２）
ステアリン酸の含有量／酸化亜鉛の含有量≦０．５
【請求項２】
スチールベルト層、キャッププライ層及びカーカス層の厚みが下記式（３）を満たす請求項１記載の空気入りタイヤ。
式（３）
（カーカス層の厚み＋キャッププライ層の厚み）／スチールベルト層の厚み≦１．５
【発明の詳細な説明】
【技術分野】
【０００１】
本発明は、空気入りタイヤに関する。
【背景技術】
【０００２】
自動車用タイヤには、耐久性、操縦安定性等を向上させる目的でスチールコードが使用されており、特に、耐久性を向上させるためには、そのスチールコードとスチールコード被覆用ゴム組成物の接着性を強力で安定化させる必要がある。接着性の安定化手段として、有機酸コバルトをコードの被覆ゴム組成物中に配合する技術が知られているが、更なる改善が望まれている。
【発明の概要】
【発明が解決しようとする課題】
【０００３】
本発明は、前記課題を解決し、耐久性に優れた空気入りタイヤを提供することを目的とする。
【課題を解決するための手段】
【０００４】
本発明者は、上記課題について鋭意検討し、スチールベルト層や、その近くに配する部材（隣接部材等）に着目し、スチールベルト層のステアリン酸量、キャッププライ層及びカーカス層のステアリン酸及び酸化亜鉛量が特定の関係を満たすことにより、非常に優れたタイヤの耐久性が得られるという知見を見出し、本発明を完成したものである。
【０００５】
本発明は、１層以上のスチールベルト層、１層以上のキャッププライ層、及び１層以上のカーカス層を有する空気入りタイヤであって、前記スチールベルト層を構成するスチールベルト被覆用ゴム組成物は、ゴム成分１００質量部に対する酸化亜鉛の含有量が８．０質量部以上であり、前記キャッププライ層を構成するキャッププライ被覆用ゴム組成物及び前記カーカス層を構成するカーカス被覆用ゴム組成物は、共に、ゴム成分１００質量部に対するステアリン酸の含有量及び酸化亜鉛の含有量が下記式（１）及び（２）を満たすことを特徴とする空気入りタイヤに関する。
式（１）
ステアリン酸の含有量≦３．０質量部
式（２）
ステアリン酸の含有量／酸化亜鉛の含有量≦０．５
【０００６】
前記スチールベルト層、前記キャッププライ層及び前記カーカス層の厚みは、下記式（３）を満たすことが好ましい。
式（３）
（カーカス層の厚み＋キャッププライ層の厚み）／スチールベルト層の厚み≦１．５
【発明の効果】
【０００７】
本発明によれば、１層以上のスチールベルト層、１層以上のキャッププライ層、及び１層以上のカーカス層を有し、かつ、前記スチールベルト層を構成するスチールベルト被覆用ゴム組成物が酸化亜鉛を所定量含み、前記キャッププライ層を構成するキャッププライ被覆用ゴム組成物及び前記カーカス層を構成するカーカス被覆用ゴム組成物のステアリン酸量及び酸化亜鉛量が共に前記式（１）及び（２）を満たす空気入りタイヤであるので、タイヤに優れた耐久性を付与できる。
【図面の簡単な説明】
【０００８】
【図１】空気入りタイヤの断面模式図の一例である。
【発明を実施するための形態】
【０００９】
前記空気入りタイヤは、１層以上のスチールベルト層、１層以上のキャッププライ層、及び１層以上のカーカス層を有し、かつ、前記スチールベルト層を構成するスチールベルト被覆用ゴム組成物が酸化亜鉛を所定量含み、前記キャッププライ層を構成するキャッププライ被覆用ゴム組成物及び前記カーカス層を構成するカーカス被覆用ゴム組成物のステアリン酸量及び酸化亜鉛量が共に前記式（１）及び（２）を満たすものである。
【００１０】
なお、本明細書において、スチールベルト被覆用、キャッププライ被覆用、カーカス被覆用ゴム組成物の薬品の含有量は、全て架橋前のゴム組成物における理論配合量（各部材の被覆用未加硫ゴム組成物に含まれる理論配合量）を意味する。ここで、理論配合量とは、ゴム組成物を調製する際に、混練機に投入した薬品の量を意味する。
【００１１】
（スチールベルト層）
スチールベルト層の各層は、スチールコードを、所定量の酸化亜鉛を含むスチールベルト被覆用ゴム組成物で被覆したものである。
【００１２】
スチールコードの構造としては、特に限定されず、例えば、１×ｎ構成の単撚りスチールコード、ｋ＋ｍ構成の層撚りスチールコード、１×ｎ構成の束撚りスチールコード、ｍ×ｎ構成の複撚りスチールコード等が挙げられる。スチールコードは、表面が黄銅（真鍮）、Ｚｎ等でメッキしたものも使用可能である。
【００１３】
スチールベルト被覆用ゴム組成物は、ゴム成分１００質量部に対する酸化亜鉛の含有量が８．０質量部以上である。所定量の酸化亜鉛を配合することで、スチールコードと該ゴム組成物の接着性の悪化を防止できる。好ましくは１０．０質量部以上である。上限は特に限定されないが、更なる増量による改善効果が望めず、経済的に有利であるという点からは、１２．０質量部以下に調整することが好適である。
【００１４】
酸化亜鉛としては、従来公知のものを使用でき、例えば、三井金属鉱業（株）、東邦亜鉛（株）、ハクスイテック（株）、正同化学工業（株）、堺化学工業（株）等の製品を使用できる。
【００１５】
スチールベルト被覆用ゴム組成物に使用可能なゴム成分としては特に限定されず、天然ゴム（ＮＲ）やイソプレンゴム（ＩＲ）などのイソプレン系ゴム、ブタジエンゴム（ＢＲ）、スチレンブタジエンゴム（ＳＢＲ）、スチレンイソプレンブタジエンゴム（ＳＩＢＲ）、クロロプレンゴム（ＣＲ）、アクリロニトリルブタジエンゴム（ＮＢＲ）等のジエン系ゴムが挙げられる。なかでも、良好な耐久性が得られるという理由から、イソプレン系ゴムが好ましい。
【００１６】
イソプレン系ゴムのＮＲとしては、ＳＩＲ２０、ＲＳＳ♯３、ＴＳＲ２０等、タイヤ工業において一般的なものを使用でき、ＩＲとしても、ＩＲ２２００等、タイヤ工業において一般的なものを使用できる。
【００１７】
スチールベルト被覆用ゴム組成物において、ゴム成分１００質量％中のイソプレン系ゴムの含有量は、好ましくは３５質量％以上、より好ましくは６０質量％以上、更に好ましくは８０質量％以上、特に好ましくは８５質量％以上であり、１００質量％でもよい。イソプレン系ゴムの配合量が上記範囲内であると、良好な耐久性が得られる。
【００１８】
スチールベルト被覆用ゴム組成物は、カーボンブラックを含むことが好ましい。カーボンブラックとしては、特に限定されないが、Ｎ１３４、Ｎ１１０、Ｎ２２０、Ｎ２３４、Ｎ２１９、Ｎ３３９、Ｎ３３０、Ｎ３２６、Ｎ３５１、Ｎ５５０、Ｎ７６２等が挙げられる。これらは、単独で用いてもよく、２種以上を併用してもよい。
【００１９】
スチールベルト被覆用ゴム組成物において、カーボンブラックの窒素吸着比表面積（Ｎ２ＳＡ）は、２０ｍ２／ｇ以上が好ましく、５０ｍ２／ｇ以上がより好ましい。下限以上にすることで、良好な耐久性が得られる傾向がある。また、上記Ｎ２ＳＡは、１５０ｍ２／ｇ以下が好ましく、１００ｍ２／ｇ以下がより好ましい。上限以下にすることで、カーボンブラックの良好な分散が得られる傾向がある。
なお、本明細書において、カーボンブラックの窒素吸着比表面積は、ＪＩＳ  Ｋ６２１７−２：２００１によって求められる。
【００２０】
スチールベルト被覆用ゴム組成物において、カーボンブラックの含有量は、ゴム成分１００質量部に対して、好ましくは３０質量部以上、より好ましくは５０質量部以上である。下限以上にすることで、十分な補強性を得られ、良好な耐久性が得られる傾向がある。また、上記含有量は、好ましくは１２０質量部以下、より好ましくは９０質量部以下である。上限以下にすることで、発熱が抑制され、良好な耐久性が得られる傾向がある。
【００２１】
カーボンブラックとしては、例えば、旭カーボン（株）、キャボットジャパン（株）、東海カーボン（株）、三菱化学（株）、ライオン（株）、新日化カーボン（株）、コロンビアカーボン社等の製品を使用できる。
【００２２】
スチールベルト被覆用ゴム組成物は、ゴム成分１００質量部に対するステアリン酸の含有量が０．２質量部以下であることが好ましい。ステアリン酸を低減することで、スチールコードと該ゴム組成物の接着性の悪化を防止できる。より好ましくは０．１質量部以下、更に好ましくは０．０１質量部以下であり、含まなくてもよい。
【００２３】
ステアリン酸としては、従来公知のものを使用でき、例えば、日油（株）、ＮＯＦ社、花王（株）、和光純薬工業（株）、千葉脂肪酸（株）等の製品を使用できる。
【００２４】
（キャッププライ層、カーカス層）
キャッププライ層の各層は、コードを、ステアリン酸量、酸化亜鉛量が式（１）、（２）を満たすキャッププライ被覆用ゴム組成物、カーカス層の各層は、コードを、ステアリン酸量、酸化亜鉛量が式（１）、（２）を満たすカーカス被覆用ゴム組成物で、それぞれ被覆したものである。
【００２５】
キャッププライ層を構成するコードとしては、有機繊維からなるものが挙げられる。好ましい有機繊維として、ポリエステル繊維、ナイロン繊維、レーヨン繊維、ポリエチレンナフタレート繊維及びアラミド繊維が例示される。カーカス層を構成するコードとしては、繊維コード、スチールコード等が挙げられる。
【００２６】
キャッププライ、カーカス被覆用ゴム組成物は、共に、キャッププライ被覆用ゴム組成物、カーカス被覆用ゴム組成物に含まれるゴム成分１００質量部に対するステアリン酸の含有量が以下の式（１）を満たす。
式（１）
ステアリン酸の含有量≦３．０質量部
【００２７】
スチールベルト層の近くに設けられるキャッププライ層、カーカス層の被覆ゴム組成物中に含まれるステアリン酸量を所定以下に調整することで、ステアリン酸の移行に起因するスチールコード及びその被覆用ゴム組成物間の接着性の悪化を防止できる。好ましくはステアリン酸の含有量≦２．０質量部である。下限は特に限定されないが、ゴムの加硫速度の観点から、好ましくはステアリン酸の含有量≧１．０質量部、より好ましくはステアリン酸の含有量≧１．５質量部である。
【００２８】
キャッププライ、カーカス被覆用ゴム組成物は、共に、キャッププライ被覆用ゴム組成物、カーカス被覆用ゴム組成物に含まれるゴム成分１００質量部に対するステアリン酸の含有量と酸化亜鉛の含有量との比が以下の式（２）を満たす。
式（２）
ステアリン酸の含有量／酸化亜鉛の含有量≦０．５
【００２９】
スチールベルト層の近くに設けられるキャッププライ層、カーカス層の被覆ゴム組成物中の酸化亜鉛量を増加し、ステアリン酸量／酸化亜鉛量を所定以下に調整することで、ステアリン酸の移行に起因するスチールコード及びその被覆用ゴム組成物間の接着性の悪化の影響が軽減する。好ましくはステアリン酸の含有量／酸化亜鉛の含有量≦０．３である。下限は特に限定されない。
【００３０】
なお、ステアリン酸、酸化亜鉛としては、従来公知のものを使用でき、例えば、前記と同様のものを使用できる。
【００３１】
キャッププライ、カーカス被覆用ゴム組成物に使用可能なゴム成分としては特に限定されず、前記と同様のものが挙げられる。なかでも、良好な耐久性が得られるという理由から、イソプレン系ゴム、ＳＢＲが好ましい。
【００３２】
イソプレン系ゴムとしては、前記と同様のものが挙げられる。ＳＢＲとしては、例えば、アニオン重合法、溶液重合法、乳化重合法等、公知の方法を用いて調製したものが挙げられ、充填剤と親和性のある極性基で変性されたものでもよい。ＳＢＲとしては、例えば、住友化学（株）、ＪＳＲ（株）、旭化成（株）、日本ゼオン（株）等により製造・販売されている製品を使用できる。
【００３３】
キャッププライ、カーカス被覆用ゴム組成物において、ゴム成分１００質量％中のイソプレン系ゴムの含有量は、好ましくは３０質量％以上、より好ましくは５５質量％以上である。該含有量は、好ましくは９０質量％以下、より好ましくは８０質量％以下である。イソプレン系ゴムの配合量が上記範囲内であると、良好な耐久性が得られる。
【００３４】
キャッププライ、カーカス被覆用ゴム組成物において、ゴム成分１００質量％中のＳＢＲの含有量は、好ましくは５質量％以上、より好ましくは２０質量％以上である。該含有量は、好ましくは５０質量％以下、より好ましくは４０質量％以下である。ＳＢＲの配合量が上記範囲内であると、良好な耐久性が得られる。
【００３５】
キャッププライ、カーカス被覆用ゴム組成物は、カーボンブラックを含むことが好ましい。カーボンブラックとしては、前記と同様のものが挙げられる。
【００３６】
キャッププライ、カーカス被覆用ゴム組成物において、カーボンブラックの窒素吸着比表面積（Ｎ２ＳＡ）は、２０ｍ２／ｇ以上が好ましく、５０ｍ２／ｇ以上がより好ましい。下限以上にすることで、良好な耐久性が得られる傾向がある。また、上記Ｎ２ＳＡは、１５０ｍ２／ｇ以下が好ましく、１００ｍ２／ｇ以下がより好ましい。上限以下にすることで、カーボンブラックの良好な分散が得られる傾向がある。
【００３７】
キャッププライ、カーカス被覆用ゴム組成物において、カーボンブラックの含有量は、ゴム成分１００質量部に対して、好ましくは１５質量部以上、より好ましくは３０質量部以上である。下限以上にすることで、十分な補強性を得られ、良好な耐久性が得られる傾向がある。また、上記含有量は、好ましくは８０質量部以下、より好ましくは６０質量部以下である。上限以下にすることで、発熱が抑制され、良好な耐久性が得られる傾向がある。
【００３８】
スチールベルト、キャッププライ、カーカス被覆用ゴム組成物は、それぞれ上記成分の他に、従来ゴム工業で使用される配合剤、例えば、他の補強用充填剤、ワックス、酸化防止剤、老化防止剤、軟化剤、加硫剤、加硫促進剤等を配合してもよい。
【００３９】
（空気入りタイヤ）
前記空気入りタイヤは、１層以上のスチールベルト層、１層以上のキャッププライ層、及び１層以上のカーカス層を有する。前述の構成を持つスチールベルト層、キャッププライ層及びカーカス層を有することにより、タイヤに優れた耐久性を付与できる。
【００４０】
図１は、空気入りタイヤの一例を示す。上下方向がタイヤの半径方向、左右方向がタイヤの軸方向、紙面との垂直方向がタイヤの周方向、である。一点鎖線ＣＬはタイヤの赤道面を表す。このタイヤの形状は、トレッドパターンを除き、赤道面に対して対称である。この図では、タイヤはリムＲに装着されている。
【００４１】
空気入りタイヤ２は、トレッド４、一対のサイドウォール６、一対のクリンチ８、一対のビード１０、カーカス１２、ベルト１６、インナーライナー１８、一対のチェーファー２０及びキャッププライ（バンド）３０を備えている。
【００４２】
トレッド４は、半径方向外向きに凸な形状を呈している。サイドウォール６は、トレッド４の端から半径方向略内向きに延びている。このサイドウォール６の半径方向外側部分は、トレッド４と接合されている。このサイドウォール６の半径方向内側部分は、クリンチ８と接合されている。サイドウォール６は、カーカス１２よりも軸方向外側に位置している。
【００４３】
クリンチ８は、サイドウォール６よりも半径方向内側に位置している。クリンチ８は、ビード１０及びカーカス１２の軸方向外側に位置している。ビード１０は、クリンチ８の軸方向内側に位置している。ビード１０は、コア３２と、このコア３２から半径方向外向きに延びるエイペックス３４とを備えている。
【００４４】
カーカス１２は、第一プライ１２ａ及び第二プライ１２ｂからなる。第一プライ１２ａ及び第二プライ１２ｂは、両側のビード１０の間に架け渡されており、トレッド４及びサイドウォール６に沿っている。カーカス１２が、１枚のプライから形成されてもよい。
【００４５】
ベルト１６は、カーカス１２の外側に積層されている。ベルト１６は、カーカス１２を補強する。この実施形態では、ベルト１６は、第一層１６ａ及び第二層１６ｂからなる。キャッププライ３０は、ベルト１６の半径方向外側に位置している。キャッププライ３０は、有機繊維等のコードとトッピングゴムとからなる。
【００４６】
インナーライナー１８は、カーカス１２の内側に位置している。赤道面の近傍において、インナーライナー１８は、カーカス１２の内面に接合されている。インナーライナー１８は、タイヤ２の内圧を保持する。チェーファー２０は、ビード１０の近傍に位置している。チェーファー２０は、リムＲと当接する。この当接により、ビード１０の近傍が保護される。
【００４７】
空気入りタイヤは、以下の方法など、従来公知の方法で製造できる。
先ず、バンバリーミキサー、オープンロールなどのゴム混練装置に前記架橋剤及び加硫促進剤以外の成分を配合（添加）して混練りした後（ベース練り工程）、得られた混練物に、更に前記架橋剤及び加硫促進剤を配合（添加）して混練することにより、スチールベルト被覆用、キャッププライ被覆用、カーカス被覆用未加硫ゴム組成物をそれぞれ作製する。
【００４８】
次いで、それぞれの未加硫ゴム組成物をコードに被覆し、スチールベルト層、キャッププライ層、カーカス層の各形状に合わせて押し出し加工する。そして、タイヤ成型機上にて、これらの部材を他のタイヤ部材とともに貼り合わせて、未加硫タイヤ（＝生カバー）を作製した後、その未加硫タイヤを加硫機中で加熱加圧することで、空気入りタイヤを製造できる。
【００４９】
空気入りタイヤは、スチールベルト層、キャッププライ層及びカーカス層の厚みが下記式（３）を満たすものが好ましい。１層以上のカーカス層と1層以上のキャッププライ層の合計厚みと１層以上のスチールベルト層の厚みの比を１．５以下に調整することにより、タイヤの耐久性を顕著に向上できる。
式（３）
（カーカス層の厚み＋キャッププライ層の厚み）／スチールベルト層の厚み≦１．５
【００５０】
上記比は、１．３以下がより好ましい。また、上記比の下限は特に限定されない。
【００５１】
スチールベルト層の厚みは、好ましくは１．５〜４．０ｍｍ、より好ましくは２．０〜３．５ｍｍである。キャッププライ層の厚みは、好ましくは０．５〜２．０ｍｍ、より好ましくは１．０〜１．５ｍｍである。カーカス層の厚みは、好ましくは０．５〜２．０ｍｍ、より好ましくは１．０〜１．５ｍｍである。上記範囲内に調整することで、タイヤの耐久性を顕著に向上できる。
【００５２】
なお、スチールベルト層、キャッププライ層、カーカス層の厚みとは、タイヤの赤道面におけるスチールベルト層、キャッププライ層、カーカス層の厚みを意味する。また、２層以上からなる場合は、その合計厚みであり、例えば、２層以上からなるカーカス層の場合、カーカス層の厚みは、各層の厚みの合計厚みである。
【００５３】
本発明の空気入りタイヤは、乗用車用タイヤ、大型乗用車用、大型ＳＵＶ用タイヤ、トラック、バスなどの重荷重用タイヤ、ライトトラック用タイヤに好適であり、それぞれのサマータイヤ、スタッドレスタイヤとして使用可能である。
【実施例】
【００５４】
以下に、実施例及び比較例で使用した各種薬品について、まとめて説明する。
ＮＲ：ＲＳＳ３
ＳＢＲ：乳化重合ＳＢＲ
カーボンブラック１：Ｎ２ＳＡ７８ｍ２／ｇ
カーボンブラック２：Ｎ２ＳＡ８４ｍ２／ｇ
オイル：出光興産（株）製のダイアナプロセスＮＨ−７０Ｓ
酸化亜鉛：三井金属鉱業（株）製の亜鉛華１号
ステアリン酸：日油（株）製のステアリン酸「椿」
ステアリン酸コバルト：大日本インキ化学工業（株）製のｃｏｓｔ−Ｆ（コバルト含有量：９．５質量％）
耐熱老化防止剤：住友化学（株）製のアンチゲンＲＤ
硫黄：日本乾溜工業（株）製のセイミＯＴ（１０％オイル含有不溶性硫黄）
加硫促進剤１：大内新興化学工業（株）製のノクセラーＮＳ（ＴＢＢＳ）
加硫促進剤２：大内新興化学工業（株）製のノクセラーＤＺ（ＤＣＢＳ）
【００５５】
＜実施例及び比較例＞
（空気入りタイヤの作製）
表１、２に示す配合内容に従い、バンバリーミキサーを用いて、加硫剤（硫黄）及び加硫促進剤以外の材料を１６０℃の条件下で５分間混練し、混練り物を得た。次に、得られた混練り物に硫黄及び加硫促進剤を添加し、オープンロールを用いて、１０５℃条件下で３分間練り込み、スチールベルト被覆用、キャッププライ被覆用、カーカス被覆用未加硫ゴム組成物を得た。
【００５６】
得られた未加硫ゴム組成物を用いて各タイヤ部材の形状に成形した。ここで、スチールベルト層、キャッププライ層、カーカス層は、各コード（スチールベルト層：１×２×０．３０、キャッププライ層：１４００ｄｔｅｘ／２−Ｎ６６、カーカス層：１６７０ｄｔｅｘ／２−ＰＥＴ）に各被覆用ゴム組成物を上下から圧着被覆して作製した。そして、表３、４の組合せに従い、未加硫タイヤを形成し、１７０℃１２分間加硫し、図１に示される試験用タイヤ（サイズ：１９５／６５Ｒ１５）を製造した。なお、スチールベルト層、キャッププライ層、カーカス層の厚みは、表３、４に記載のとおりである。
【００５７】
（評価）
得られた試験用タイヤを使用して、下記の評価を行った。評価結果を表３、４に示す。
【００５８】
＜耐久試験＞
ＪＩＳ規格の最大荷重（最大空気圧条件）に対して、１４０％である荷重オーバーロード条件で、試験用タイヤ（湿熱劣化タイヤ）をドラム走行させたときの、トレッド部の膨れなど、外観異常、異音の発生までの走行距離を測定した。比較例１を１００とし、各配合の走行距離を指数表示した。なお、指数が大きいほどタイヤの耐久性に優れることを示す。
【００５９】
【表１】
2018158716.tif 000003
【００６０】
【表２】
2018158716.tif 000004
【００６１】
【表３】
2018158716.tif 000005
【００６２】
【表４】
2018158716.tif 000006
【００６３】
１層以上のスチールベルト層、１層以上のキャッププライ層、及び１層以上のカーカス層を有し、スチールベルト被覆用ゴム組成物が酸化亜鉛を所定量含み、キャッププライ被覆用及びカーカス被覆用ゴム組成物のステアリン酸量及び酸化亜鉛量が式（１）及び（２）を満たす実施例の空気入りタイヤは、比較例に比べ、非常に優れた耐久性が得られた。
【符号の説明】
【００６４】
２      空気入りタイヤ
４      トレッド
６      サイドウォール
８      クリンチ
１０    ビード
１２    カーカス
１２ａ  第一プライ
１２ｂ  第二プライ
１６    ベルト
１６ａ  第一層
１６ｂ  第二層
１８    インナーライナー
２０    チェーファー
３０    キャッププライ
３２    コア
３４    エイペックス
【図１】
2018158716.tif 000007